【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
銅、該銅に配位された２個のホルメートイオンおよび窒素を介して銅に配位された２個の芳香族窒素複素環式配位子を含んでなる組成物であって、該芳香族窒素複素環式配位子がＣ10〜Ｃ20アルキル置換ピリジン、Ｃ9〜Ｃ20アルキル置換ピラゾール、Ｃ9〜Ｃ20アルキル置換イミダゾールおよびＣ9〜Ｃ20アルキル置換トリアゾールよりなる群から選択され、該ピラゾール、イミダゾールおよびトリアゾール配位子のＮ１位がアルキル置換されている組成物。
【請求項２】
配位子が式Ｉ
【化１】
2005513117.tif 000001
[式中、Ｒ1およびＲ5はＨおよびＣ1〜Ｃ4アルキルよりなる群から選択され、
Ｒ2およびＲ4はＨ、Ｃ1〜Ｃ4直鎖アルキルおよび少なくとも４個の炭素の少なくとも１個の分岐を含んでなるＣ6〜Ｃ15分岐アルキルよりなる群から選択され、
Ｒ3はＨ、Ｃ1〜Ｃ15直鎖アルキルおよび各分岐中に少なくとも４個の炭素を有する少なくとも１個の分岐を有するＣ6〜Ｃ15分岐アルキルよりなる群から選択され、但し、
Ｒ2、Ｒ3およびＲ4の少なくとも一つはＣ4〜Ｃ15であり、
Ｒ1、Ｒ2、Ｒ4およびＲ5がそれぞれＨである場合、Ｒ3はＣ6〜Ｃ15直鎖アルキルまたは分岐の少なくとも１個が少なくとも４個の炭素を含むノニル分岐アルキルであり、
Ｒ1またはＲ5のいずれかがＣ4アルキルである場合、他はＨであり、
Ｒ3がＨまたはＣ1である場合、Ｒ2およびＲ4の少なくとも一つはＣ4〜Ｃ15直鎖アルキルまたはＣ6〜Ｃ15分岐アルキルである]
のピリジンの群から選択される請求項１に記載の組成物。
【請求項３】
配位子が式ＩＩ
【化２】
2005513117.tif 000002
[式中、Ｒ1'はＭｅおよびＣ6〜Ｃ17直鎖アルキルならびに少なくとも４個の炭素原子の分岐を有するＣ6〜Ｃ17分岐アルキルよりなる群から選択され、
Ｒ2'およびＲ4'はＨ、Ｃ1〜Ｃ4直鎖アルキルおよびＣ3〜Ｃ4分岐アルキルよりなる群から選択され、
Ｒ3'はＨ、Ｃ1〜Ｃ4直鎖アルキル、Ｃ3〜Ｃ4分岐アルキル、Ｃ6〜Ｃ17直鎖アルキルおよび少なくとも４個の炭素原子の分岐を有するＣ6〜Ｃ17分岐アルキルよりなる群から選択され、但し、
Ｒ2'、Ｒ3'およびＲ4'がＨである場合、Ｒ1'はＣ10〜Ｃ17直鎖アルキルまたは少なくとも４個の炭素原子の分岐を有するＣ6〜Ｃ17分岐アルキルである]
のピラゾールの群から選択される請求項１に記載の組成物。
【請求項４】
配位子が式ＩＩＩ
【化３】
2005513117.tif 000003
[式中、Ｒ1''はＣ1〜Ｃ8直鎖アルキルおよび少なくとも４個の炭素の少なくとも１個の分岐を有するＣ6〜Ｃ8分岐アルキルよりなる群から選択され、
Ｒ4''はＨ、Ｃ1〜Ｃ8直鎖アルキルおよび４個の炭素の少なくとも１個の分岐を有するＣ6〜Ｃ8分岐アルキルよりなる群から選択され、
Ｒ2''およびＲ3''はＨ、Ｃ1〜Ｃ4直鎖アルキルおよびＣ3〜Ｃ4分岐アルキルよりなる群から選択され、但し、
Ｒ1''およびＲ4''の少なくとも１個がＣ6〜Ｃ8であり、
Ｒ2''、Ｒ3''およびＲ4''がＨである場合、Ｒ1''は少なくとも４個の炭素の少なくとも１個の分岐を有するＣ6〜Ｃ8分岐アルキルである]
のイミダゾールの群から選択される請求項１に記載の組成物。
【請求項５】
配位子が式ＩＶ
【化４】
2005513117.tif 000004
[式中、Ｒ1'''はＣ8〜Ｃ18直鎖アルキルおよび少なくとも４個の炭素の少なくとも１個の分岐を有するＣ7〜Ｃ18分岐アルキルよりなる群から選択され、
Ｒ2'''およびＲ3'''はＨおよびＣ1〜Ｃ2アルキルよりなる群から選択される]
のトリアゾールの群から選択される請求項１に記載の組成物。
【請求項６】
ａ．基材または多孔質固体を請求項１に記載の銅錯体と接触させて、銅錯体被覆基材を形成させ、そして
ｂ．該銅錯体被覆基材または多孔質固体を約７０℃〜約２００℃に加熱して、該基材または多孔質固体上に金属銅の沈着物を形成させる
ことを含んでなる基材上または多孔質固体内もしくは多孔質固体上に金属銅を沈着させる方法。
【手続補正２】
【補正対象書類名】明細書
【補正対象項目名】００５６
【補正方法】変更
【補正の内容】
【００５６】
銅（ＩＩ）ホルメート錯体を以下のように調製した。無水銅ホルメート（０．１８５ｇ）を５０ｍＬ三角フラスコ内で１０ｍＬのメタノール中で攪拌した。１−オクチル−３，５−ジメチルピラゾール（０．５０ｇ）をメタノール溶液（３ｍＬ）として一度に添加した。追加の２０ｍＬのメタノールを添加した。「セライト（Ｃｅｌｉｔｅ）」５４５を通して反応混合物を濾過した。溶媒を真空下で除去して、多少の沈殿物を伴った緑色油を生じさせた。混合物をヘキサンに溶解させ、濾過した。溶媒を除去すると、緑色油が生じた。このプロセスは、銅ホルメートとの不完全な反応から追加ピラゾールによる標記錯体をもたらした。この材料は銅膜の沈着のために適する。
なお、本発明の主たる特徴および態様を要約すれば以下のとおりである。
１．  銅、該銅に配位された２個のホルメートイオンおよび窒素を介して銅に配位された２個の芳香族窒素複素環式配位子を含んでなる組成物であって、該芳香族窒素複素環式配位子がＣ10〜Ｃ20アルキル置換ピリジン、Ｃ9〜Ｃ20アルキル置換ピラゾール、Ｃ9〜Ｃ20アルキル置換イミダゾールおよびＣ9〜Ｃ20アルキル置換トリアゾールよりなる群から選択され、該ピラゾール、イミダゾールおよびトリアゾール配位子のＮ１位がアルキル置換されている組成物。
２．  配位子が式Ｉ
【化７】
2005513117.tif 000005
[式中、Ｒ1およびＲ5はＨおよびＣ1〜Ｃ4アルキルよりなる群から選択され、
Ｒ2およびＲ4はＨ、Ｃ1〜Ｃ4直鎖アルキルおよび少なくとも４個の炭素の少なくとも１個の分岐を含んでなるＣ6〜Ｃ15分岐アルキルよりなる群から選択され、
Ｒ3はＨ、Ｃ1〜Ｃ15直鎖アルキルおよび各分岐中に少なくとも４個の炭素を有する少なくとも１個の分岐を有するＣ6〜Ｃ15分岐アルキルよりなる群から選択され、但し、
Ｒ2、Ｒ3およびＲ4の少なくとも一つはＣ4〜Ｃ15であり、
Ｒ1、Ｒ2、Ｒ4およびＲ5がそれぞれＨである場合、Ｒ3はＣ6〜Ｃ15直鎖アルキルまたは分岐の少なくとも１個が少なくとも４個の炭素を含むノニル分岐アルキルであり、
Ｒ1またはＲ5のいずれかがＣ4アルキルである場合、他はＨであり、
Ｒ3がＨまたはＣ1である場合、Ｒ2およびＲ4の少なくとも一つはＣ4〜Ｃ15直鎖アルキルまたはＣ6〜Ｃ15分岐アルキルである]
のピリジンの群から選択される上記１に記載の組成物。
３．  配位子が式ＩＩ
【化８】
2005513117.tif 000006
[式中、Ｒ1'はＭｅおよびＣ6〜Ｃ17直鎖アルキルならびに少なくとも４個の炭素原子の分岐を有するＣ6〜Ｃ17分岐アルキルよりなる群から選択され、
Ｒ2'およびＲ4'はＨ、Ｃ1〜Ｃ4直鎖アルキルおよびＣ3〜Ｃ4分岐アルキルよりなる群から選択され、
Ｒ3'はＨ、Ｃ1〜Ｃ4直鎖アルキル、Ｃ3〜Ｃ4分岐アルキル、Ｃ6〜Ｃ17直鎖アルキルおよび少なくとも４個の炭素原子の分岐を有するＣ6〜Ｃ17分岐アルキルよりなる群から選択され、但し、
Ｒ2'、Ｒ3'およびＲ4'がＨである場合、Ｒ1'はＣ10〜Ｃ17直鎖アルキルまたは少なくとも４個の炭素原子の分岐を有するＣ6〜Ｃ17分岐アルキルである]
のピラゾールの群から選択される上記１に記載の組成物。
４．  配位子が式ＩＩＩ
【化９】
2005513117.tif 000007
[式中、Ｒ1''はＣ1〜Ｃ8直鎖アルキルおよび少なくとも４個の炭素の少なくとも１個の分岐を有するＣ6〜Ｃ8分岐アルキルよりなる群から選択され、
Ｒ4''はＨ、Ｃ1〜Ｃ8直鎖アルキルおよび４個の炭素の少なくとも１個の分岐を有するＣ6〜Ｃ8分岐アルキルよりなる群から選択され、
Ｒ2''およびＲ3''はＨ、Ｃ1〜Ｃ4直鎖アルキルおよびＣ3〜Ｃ4分岐アルキルよりなる群から選択され、但し、
Ｒ1''およびＲ4''の少なくとも１個がＣ6〜Ｃ8であり、
Ｒ2''、Ｒ3''およびＲ4''がＨである場合、Ｒ1''は少なくとも４個の炭素の少なくとも１個の分岐を有するＣ6〜Ｃ8分岐アルキルである]
のイミダゾールの群から選択される上記１に記載の組成物。
５．  配位子が式ＩＶ
【化１０】
2005513117.tif 000008
[式中、Ｒ1'''はＣ8〜Ｃ18直鎖アルキルおよび少なくとも４個の炭素の少なくとも１個の分岐を有するＣ7〜Ｃ18分岐アルキルよりなる群から選択され、
Ｒ2'''およびＲ3'''はＨおよびＣ1〜Ｃ2アルキルよりなる群から選択される]
のトリアゾールの群から選択される上記１に記載の組成物。
６．  ピリジンが４−（５−ノニルピリジン）および４−ｔ−ブチルピリジンよりなる群から選択される上記２に記載の組成物。
７．  ピラゾールが１−オクチル−３，５−ジメチルピラゾール、１−（２−エチルヘキシル）ピラゾール、１−ヘキシル−３，５−ジメチルピラゾールおよび１−オクチルピラゾールよりなる群から選択される上記３に記載の組成物。
８．  イミダゾールが１−オクチル−２−エチル−４−メチルイミダゾール、１−（２−エチルヘキシル）−２−エチル−４−メチルイミダゾールおよび１−ヘキシル−２−エチル−４−メチルイミダゾールよりなる群から選択される上記４に記載の組成物。
９．  ａ．基材または多孔質固体を上記１に記載の銅錯体と接触させて、銅錯体被覆基材を形成させ、そして
ｂ．該銅錯体被覆基材または多孔質固体を約７０℃〜約２００℃に加熱して、該基材または多孔質固体上に金属銅の沈着物を形成させる
ことを含んでなる基材上または多孔質固体内もしくは多孔質固体上に金属銅を沈着させる方法。
１０．  基材または多孔質固体を銅錯体と接触させる前に、銅錯体を非極性溶媒に溶解させる工程を更に含んでなる上記９に記載の方法。
１１．  非極性溶媒が超臨界二酸化炭素を含んでなる上記１０に記載の方法。
１２．  非極性溶媒がメタノール、エタノール、プロパノールおよびブタノールよりなる群から選択される共溶媒を更に含んでなる上記１１に記載の方法。